УГЛЕРОД-КАРБИДОКРЕМНИЕВЫЙ КОМПОЗИЦИОННЫЙ МАТЕРИАЛ И СПОСОБ ИЗГОТОВЛЕНИЯ ИЗ НЕГО ИЗДЕЛИЙ

1. Углерод-карбидокремниевый композиционный материал, содержащий углеродный волокнистый наполнитель и матрицу, состоящую из карбида кремния, кремния и углерода, отличающийся тем, что в нем часть карбида кремния представляет собой наноразмерные волокна или трубки, размеры отдельных фрагментов кремния не превышают 100 нм, а компоненты материала содержатся в следующем количестве, вес.%:
углеродные волокна
30-40
карбид кремния
35-53
свободный кремний
2-10
углерод - остальное
2. Способ изготовления изделий из углерод-карбидокремниевого композиционного материала, включающий формование углепластиковой заготовки на основе армированного углеродными волокнами каркаса и коксообразующего связующего, ее карбонизацию, насыщение пироуглеродом вакуумным изотермическим методом, формирование в порах материала заготовки активного к кремнию углерода и силицирование полученной заготовки паро-жидкофазным методом при температуре 1700-1800°C, отличающийся тем, что указанные операции выполняют в следующей последовательности: насыщают каркас пироуглеродом, формуют углепластиковую заготовку, проводят ее карбонизацию, формируют в порах материала заготовки активный к кремнию углерод и силицируют; при этом насыщение каркаса пироуглеродом проводят до его содержания 10-18,5 вес.%, а формирование в порах материала заготовки перед ее силицированием активного к кремнию углерода осуществляют путем выращивания в порах наноразмерного углерода в форме волокон или трубок.
3. Способ по п. 2, отличающийся тем, что при формировании углепластиковой заготовки используют смесь коксообразующего связующего с порообразователем.
4. Способ по любому из пп. 2 или 3, отличающийся тем, что, по крайней мере, первоначальную доставку кремния в поры материала при парожидкофазном методе силицирования осуществляют путем капиллярной конденсации его паров в интервале 1300-1500°C.